(57)【要約】【課題】酸性基を有する重合性化合物と３級アミン等の還元剤とが水の存在下で共存する１成分の歯科用組成物であって、保存時に経時的に硬化することのない歯科用組成物を提供する。【解決手段】酸性基を有する重合性化合物と３級アミン等の還元剤が水の存在下で共存する系の中に酸化アルミニウム粉末を加える。この際、酸化アルミニウム粉末の比表面積１００ｍ２につき、酸性基を有する重合性化合物の酸性基が０．４モル当量以下、及び還元剤の還元部位が０．０５モル当量以下の割合で配合されていることが好ましい。また、配合割合としては、酸性基を有する重合性化合物：５〜３５重量部、還元剤：０．１〜５重量部、水：１０〜５５重量部、酸化アルミニウム粉末：０．１〜５重量部が好ましい。【選択図】        なし【特許請求の範囲】
【請求項１】
（ａ）酸性基を有する重合性化合物と、（ｂ）還元剤と、（ｃ）水と、（ｄ）酸化アルミニウム粉末とを含有していることを特徴とする歯科用組成物。
【請求項２】
（ｄ）酸化アルミニウム粉末の比表面積１００ｍ２につき、（ａ）酸性基を有する重合性化合物の酸性基が０．４モル当量以下、及び（ｂ）還元剤の還元部位が０．０５モル当量以下の割合で配合されている請求項１に記載の歯科用組成物。
【請求項３】
（ａ）酸性基を有する重合性化合物：５〜３５重量部
（ｂ）還元剤：０．１〜５重量部
（ｃ）水：１０〜５５重量部
（ｄ）酸化アルミニウム粉末：０．１〜５重量部
から成る請求項１又は２に記載の歯科用組成物。
【請求項４】
更に（ｅ）増感剤を０．１〜７重量部含有する請求項１ないし３の何れか１項に記載の歯科用組成物。
【請求項５】
更に、（ｆ）酸性基を有さない重合性化合物：１０〜４５重量部，（ｇ）有機溶媒：１０〜４５重量部，（ｈ）酸化アルミニウム粉末以外のフィラー：０．１〜１５重量部の少なくとも一つを含有する請求項１ないし４の何れか１項に記載の歯科用組成物。
【発明の詳細な説明】
【０００１】
【発明の属する技術分野】
本発明は、歯質と歯科用コンポジットレジンやレジン強化型の歯科用セメント等の歯牙充填材とを接着するに際し歯科用プライマー，歯科用接着剤，レジン強化型の歯科用セメントの前処理剤として用いられる歯科用組成物に関するものである。更に詳細には、水を含む歯科用組成物中に酸性基を有する重合性化合物と還元剤とを安定に共存させることの可能な歯科用組成物に関するものである。
【０００２】
【従来の技術】
歯科医療の分野において、歯科用コンポジットレジン等の歯科用修復材の普及に伴い、歯質と歯科用修復材とを接着させるためには操作が簡単で且つ強固な接着が得られる接着性の歯科用組成物が必要とされている。従来から用いられてきている歯科用組成物とその使用方法は、歯質をリン酸やクエン酸等の酸でエッチングを行った後に、接着性を高めるための接着性基（酸性基）を有する重合性化合物を含むプライマーによるプライマー処理，更に酸性基を有さない重合性モノマーと還元剤等の重合促進剤とを含むボンディング剤処理を行うのが一般的である。また、近年ではエッチングが不要でプライマー処理とボンディング剤処理のみで接着が可能となって来ている（例えば、特許文献１参照。）が、何れにしてもこれらの方法では前述のように接着操作ステップが、（エッチング）→プライマー処理→ボンディング剤処理の少なくとも２作業のステップが必要であった。
【０００３】
そのため、１成分１作業ステップ型の歯科用組成物が求められてきた。１成分１作業ステップ型の歯科用組成物として有効な接着力を得るためには、少なくとも水と酸性基を有する重合性化合物と還元剤・増感剤等の重合触媒とが必要である。還元剤としては例えば生体への安全性が高い３級アミンを、増感剤としては例えば可視光域に吸収波長がある光重合開始剤のカンファーキノンとを組み合わせることが一般に行われている。ここで、還元剤を必要としない光重合触媒としてアシルホスフィンオキサイド類を使う方法が考えられるが、アシルホスフィンオキサイド類は現在のところ近紫外域に光吸収波長を有することから、生体への安全性を考慮した可視光域にのみ発光波長を有する光重合器では硬化が不十分であるか又は硬化しないという問題がある。
【０００４】
しかしながら、酸性基を有する重合性化合物と３級アミン等の還元剤が水の存在下で共存すると、それらの化学反応により組成物が経時的に硬化してしまい保存安定性が極めて悪いという問題があり、この保存安定性の面から実質上２成分又はそれ以上に分けて包装し保存する必要があった。そのため、使用時に各成分を混和する必要が生じてしまい、接着操作自体は１作業ステップであっても複数の成分を使用時に混合しなければならないという問題があった。即ち、３級アミン等の還元剤を水と共に利用した１作業ステップ且つ１成分であって使用時の混和操作が不要な歯科用組成物は未だ得られておらず、操作が簡便且つ保存安定性の高い信頼性のある新規の歯科用組成物が望まれていた。また、還元剤と酸性基を有する重合性化合物とを含む歯科用セメント用の前処理剤等においても、同様に高い保存安定性が望まれていた。
【０００５】
【特許文献１】
特開平３−２４０７１２号公報
【０００６】
【発明が解決しようとする課題】
そこで本発明は、酸性基を有する重合性化合物と３級アミン等の還元剤とが水の存在下で共存する１成分であるにも拘らず、保存時に経時的に硬化することのない歯科用組成物を提供することを課題とする。
【０００７】
【課題を解決するための手段】
本発明者等は前記課題を解決すべく鋭意検討を重ねた結果、酸性基を有する重合性化合物と３級アミン等の還元剤が水の存在下で共存する系の中に酸化アルミニウム粉末を加えることで組成物の硬化を防止させ得ることを見い出して本発明を完成したのである。
【０００８】
【発明の実施の形態】
即ち本発明は、（ａ）酸性基を有する重合性化合物と、（ｂ）還元剤と、（ｃ）水と、（ｄ）酸化アルミニウム粉末とを含有していることを特徴とする歯科用組成物であり、（ｄ）酸化アルミニウム粉末の比表面積１００ｍ２につき、（ａ）酸性基を有する重合性化合物の酸性基が０．４モル当量以下、及び（ｂ）還元剤の還元部位が０．０５モル当量以下の割合で配合されていることが好ましい。
また、本発明に係る歯科用組成物は配合量として、
（ａ）酸性基を有する重合性化合物：５〜３５重量部
（ｂ）還元剤：０．１〜５重量部
（ｃ）水：１０〜５５重量部
（ｄ）酸化アルミニウム粉末：０．１〜５重量部
が好ましく、更に（ｅ）増感剤を０．１〜７重量部含有したり、更に（ｆ）酸性基を有さない重合性化合物：１０〜４５重量部，（ｇ）有機溶媒：１０〜４５重量部，
（ｈ）酸化アルミニウム粉末以外のフィラー：０．１〜１５重量部の少なくとも一つを含有していることが好ましいのである。
【０００９】
本発明に係る歯科用組成物に使用する（ａ）酸性基を有する重合性化合物は、その分子内に酸性基を有していれば特に限定されないが歯質への接着力及び接着耐久性の向上を目的として、リン酸基やカルボキシル基等の酸性基を有する重合性モノマーであることが好ましい。リン酸基を有する重合性モノマーは、１分子中にリン酸基を１個又は複数個有する重合性モノマーであり、リン酸基はカルボキシル基よりも強い酸性を示すことから、歯面のスメアー層の溶解や歯質脱灰の効果が高く、特にエナメル質に対して高い接着性の向上効果を発揮する。このリン酸基を有する重合性モノマーとしては、２−（メタ）アクリロイルオキシエチルジハイドロジェンホスフェート（２−アクリロイルオキシエチルジハイドロジェンホスフェート又は２−メタクリロイルオキシエチルジハイドロジェンホスフェートを意味する）、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、１８−（メタ）アクリロイルオキシオクタデシルジハイドロジェンホスフェート、２０−（メタ）アクリロイルオキシエイコシルジハイドロジェンホスフェート、４−〔２−（メタ）アクリロイルオキシエチル〕シクロヘキシルオキシジハイドロジェンホスフェート、ビス〔２−（メタ）アクリロイルオキシエチル〕ハイドロジェンホスフェート、ビス〔３−（メタ）アクリロイルオキシプロピル〕ハイドロジェンホスフェート、ビス〔４−（メタ）アクリロイルオキシブチル〕ハイドロジェンホスフェート、ビス〔５−（メタ）アクリロイルオキシペンチル〕ハイドロジェンホスフェート、ビス〔６−（メタ）アクリロイルオキシヘキシル〕ハイドロジェンホスフェート、ビス〔７−（メタ）アクリロイルオキシヘプチル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、２−（メタ）アクリロイルオキシエチルフェニルハイドロジェンホスフェート、２−（メタ）アクリロイルオキシエチルアニシルハイドロジェンホスフェート、２−（メタ）アクリロイルオキシエチルトリルハイドロジェンホスフェート、６−（メタ）アクリロイルオキシヘキシルフェニルハイドロジェンホスフェート、ビス〔１−クロロメチル−２−（メタ）アクリロイルオキシエチル〕ハイドロジェンホスフェート、２−（メタ）アクリロイルオキシエチルヘキシルハイドロジェンホスフェート、２−（メタ）アクリロイルオキシエチル２’−ブロモオクチルハイドロジェンホスフェート、２−（メタ）アクリロイルオキシエチルオクチルハイドロジェンホスフェート、２−（メタ）アクリロイルオキシエチルノニルハイドロジェンホスフェート、２−（メタ）アクリロイルオキシエチルデシルハイドロジェンホスフェート、−２−（メタ）アクリロイルオキシブチルデシルハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ペンチル］ハイドロジェンホスフェート等のリン酸基含有重合性モノマーが挙げられる。中でも１０−（メタ）アクリロイルオキシデシルジハイドロジェンホスフェートが接着性及びモノマー自体の安定性の点から特に好ましい。これらのリン酸基を有する重合性モノマーは、単独或いは２種以上を混合して用いてもよい。
【００１０】
また、カルボキシル基を有する重合性モノマーは、１分子中にカルボキシル基を複数個有するか又は水と容易に反応して１分子中にカルボキシル基を複数個生じる重合性モノマーであり、カルボキシル基はリン酸基と比較して作用がマイルドであるため象牙質のコラーゲン変性の危険性が少ないので特に象牙質に対して高い接着性の向上効果を発揮する。このカルボキシル基を複数個有するか又は水と容易に反応して１分子中にカルボキシル基を複数個生じる、カルボキシル基を有する重合性モノマーとしては、４−（メタ）アクリロイルオキシエチルトリメリット酸、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシウンデカン−１，１−ジカルボン酸、１，４−ジ（メタ）アクリロイルオキシエチルピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸，６−（メタ）アクリロイルオキシエチルナフタレン−１，２，６−トリカルボン酸などが挙げられる。これらのカルボキシル基を有する重合性モノマーは、単独或いは２種以上を混合して用いてもよい。中でも４−（メタ）アクリロイルオキシエチルトリメリット酸，４−（メタ）アクリロイルオキシエチルトリメリット酸無水物が接着性の点から特に好ましい。
【００１１】
またその他の酸基を有する重合性モノマーとしては、２−（メタ）アクリロイルオキシエチルフエニルホスホネート等のホスホン酸基を含する重合性モノマー、２−（メタ）アクリロイルオキシエチルジハイドロジェンチオホスフェート、３−（メタ）アクリロイルオキシプロピルジハイドロジェンチオホスフェート、４−（メタ）アクリロイルオキシブチルジハイドロジェンチオホスフェート、６−（メタ）アクリロイルオキシヘキシルジハイドロジェンチオホスフェート、８−（メタ）アクリロイルオキシオクチルジハイドロジェンチオホスフェート、１０−（メタ）アクリロイルオキシデシルジハイドロジェンチオホスフェート、１２−（メタ）アクリロイルオキシドデシルジハイドロジェンチオホスフェート、１６−（メタ）アクリロイルオキシヘキサデシルジハイドロジェンチオホスフェート、１８−（メタ）アクリロイルオキシオクタデシルジハイドロジェンチオホスフェート、２０−（メタ）アクリロイルオキシエイコシルジハイドロジェンチオホスフェート、１，３−ジ（メタ）アクリロイルオキシプロパン−２−ジハイドロジェンチオホスフェート、２−（メタ）アクリロイルオキシエチルフェニルハイドロジェンチオホスフェート、２−（メタ）アクリロイルオキシエチルアニシルハイドロジェンチオホスフェート、２−（メタ）アクリロイルオキシエチルトリルハイドロジェンチオホスフェート等のチオリン酸基を含有する重合性モノマー、２−（メタ）アクリロイルオキシエチルフエニルチオホスホネート等のチオホスホン酸基を含有する重合性モノマー、更に、ピロリン酸ジ〔２−（メタ）アクリロイルオキシエチル〕等のピロリン酸基を含有する重合性モノマーを挙げることができる。これらは単独で、或いは２種以上混合して用いることができ、本発明の目的を達成することができる範囲内であれば他の化合物と混合して用いることもできる。
【００１２】
本発明に係る歯科用組成物は、（ａ）酸性基を有する重合性化合物と、（ｂ）還元剤と、（ｃ）水と、（ｄ）酸化アルミニウム粉末とを含有していることを特徴としており、この４つの成分の合計を１００重量部としたときの（ａ）酸性基を有する重合性化合物は、歯科用組成物中に５〜３５重量部であることが好ましく、５重量部未満では歯質に対する接着性が弱くなる傾向があり、３５重量部を超えると逆に接着性が低下する傾向がある。
【００１３】
本発明に係る歯科用組成物に使用する（ｂ）還元剤は、接着界面や接着剤層における硬化性を高める目的で、歯科界で一般的に還元剤として用いられている３級アミンやバルビツル酸誘導体や、その他の還元剤としてベンゾイルオキシパーオキサイド、スルフィン酸ソーダ誘導体、有機金属化合物等が利用できる。３級アミン類としては、例えば芳香族第３級アミン、脂肪族第３級アミンなどがいずれも有効である。芳香族第３級アミンとしては、例えばＮ，Ｎ−ジメチルアニリン、Ｎ，Ｎ−ジメチル−ｐ−トルイジン、Ｎ，Ｎ−ジエチル−ｐ−トルイジン、Ｎ，Ｎ−ジメチル−３，５−ジメチルアニリン、Ｎ，Ｎ−ジメチル−４−エチルアニリン、Ｎ，Ｎ−ジメチル−４−ｔ−ブチルアニリン、Ｎ，Ｎ−ビス（２−ヒドロキシエチル）−ｐ−トルイジン、Ｎ，Ｎ−ビス（２−ヒドロキシエチル）−３，５−ジメチルアニリン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−ｔ−ブチルアニリン、Ｎ，Ｎ−ビス（２−ヒドロキシエチル）−３，５−ｔ−ジブチルアニリン、４−Ｎ，Ｎ−ジメチルアミノ安息香酸エチル、４−Ｎ，Ｎ−ジメチルアミノ安息香酸イソアミル、４−Ｎ，Ｎ−ジメチルアミノ安息香酸−ｎ−ブトキシエチル、４−Ｎ，Ｎ−ジメチルアミノ安息香酸（２−メタクリロイルオキシ）エチル、４−Ｎ，Ｎ−ジメチルアミノベンゾフェノン等が挙げられる。また脂肪族第３級アミンとしては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、（２−ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート等が挙げられる。
【００１４】
バルビツル酸誘導体としては、１，３，５−トリメチルバルビツル酸、１，３，５−トリエチルバルビツル酸、１，３−ジメチル−５−エチルバルビツル酸、１，５−ジメチルバルビツル酸、１−メチル−５−エチルバルビツル酸、１−メチル−５−プロピルバルビツル酸、５−エチルバルビツル酸、５−プロピルバルビツル酸、５−ブチルバルビツル酸、１−ベンジル−５−フェニルバルビツル酸、１−シクロヘキシル−５−エチルバルビツル酸等が挙げられる。
【００１５】
本発明に係る歯科用組成物に使用する（ｂ）還元剤は、歯科用組成物中に０．１〜５重量部であることが好ましく、０．１重量部未満では還元剤としての効果が得られ難く、５重量部を超えると使用時歯牙組織上での析出や歯科用組成物の保存安定性が低下する傾向がある。
【００１６】
本発明に係る歯科用組成物に使用する（ｃ）水は、（ａ）酸性基を有する重合性化合物に水を介して歯質脱灰等の作用が行わせるために必要であり、蒸留水，精製水，イオン交換水又は脱イオン水等が好適である。水の含有量は歯科用組成物中に１０〜５５重量部であることが好ましく、１０重量部未満では歯科用組成物の歯質接着性が低下し、５５重量部を超えると歯科用組成物の重合硬化性が悪化する傾向が強い。
【００１７】
本発明に係る歯科用組成物に使用する（ｄ）酸化アルミニウム粉末は、その粒子径が０．００１〜５０μｍであることが好ましく、０．００１〜０．１μｍであることがより好ましい。この場合、後述する（ｈ）酸化アルミニウム粉末以外のフィラーとしての効果も同時に得ることができる。
【００１８】
本発明に係る歯科用組成物に使用する（ｄ）酸化アルミニウム粉末は、歯科用組成物中に０．１〜５重量部であることが好ましく、０．１重量部未満では保存安定性に対する効果が得られ難く、５重量部を超えると歯科用組成物の粘性に影響を与えて使用し難くなる傾向があり、更に光重合性の歯科用組成物に応用する場合には、（ｄ）酸化アルミニウム粉末の光遮蔽効果により硬化性が得られ難くなる傾向がある。また、保存安定性の効果を最大限に得るためには、（ｄ）酸化アルミニウム粉末の比表面積１００ｍ２につき、（ａ）酸性基を有する重合性化合物の酸性基が０．４モル当量以下、及び（ｂ）還元剤が０．０５モル当量以下の条件で歯科用組成物中に配合されていることが好ましい。
ここで酸性基がカルボン酸基の場合には、そのまま酸性基の数を用いて酸化アルミニウム粉末の比表面積に対する酸性基のモル当量を計算することができるが、酸性基がリン酸基である場合に限ってはＰ原子に直接結合している−ＯＨの数としてモル当量を計算することとする。また、還元剤の還元部位とは、還元剤におけるラジカル発生部位を示し、その部位を１単位として比表面積に対する還元部位のモル当量を求める。例えば、還元剤が３級アミンの場合には−Ｎ（ＣＨ３）を１つの還元部位としてモル当量を求めればよく、例えばバルビツル酸誘導体の場合には１つのバルビツル酸誘導体について１つのラジカル発生部位を有しているのでバルビツル酸誘導体の数がそのまま還元部位の数になる。
【００１９】
本発明に係る歯科用組成物には、自ら硬化する特性を与え、より歯質と強固に接着するために更に（ｅ）増感剤を配合することが好ましい。増感剤としては光重合開始剤が適しており、例えば、α−ジケトン系化合物、ケタール系化合物、アントラキノン系化合物、チオキサントン系化合物、ベンゾインアルキルエーテル系化合物などが有効である。また、アシルホスフィンオキサイド系化合物などを併用してもよい。α−ジケトン系化合物としては、例えばカンファーキノン、ベンジル、ジアセチル、アセナフテンキノン、９，１０−フェナントラキノン等が挙げられる。ケタール系化合物としては、例えば、ベンジルジメチルケタール、ベンジルジエチルケタール、ベンジルジ（β−フェニルエチル）ケタール、ベンジルジ（２−メトキシエチル）ケタールなどが挙げられる。アントラキノン系化合物としては、例えば、アントラキノン、β−メチルアントラキノン、β−エチルアントラキノンが挙げられる。またチオキサントン系化合物としては、例えば、２−エチルチオキサントン、２−クロロチオキサントン、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロライドなどが挙げられる。ベンゾインアルキルエーテル系化合物としては、例えば、ベンゾインメチルエーテル、ベンゾインエチルエーテル、ベンゾインプロピルエーテル等が使用できる。これらの増感剤の中でも、カンファーキノン、ベンジルが特に好ましい。また、アシルホスフィンオキサイド系化合物としては、例えば、２，４，６−トリメチルベンゾイルジフェニルホスフィンオキサイド、２，６−ジメチルベンゾイルジフェニルホスフィンオキサイド、２，６−ジメトキシベンゾイルジフェニルホスフィンオキサイド等が挙げられる。
【００２０】
本発明に係る歯科用組成物に使用する（ｅ）増感剤は、歯科用組成物中に０．１〜７重量部であることが好ましく、０．１重量部未満では十分な増感効果が得られ難く、７重量部を超えると歯科用組成物の接着性能に影響を与えてしまう傾向がある。
【００２１】
本発明に係る歯科用組成物は、更に（ｆ）酸性基を有さない重合性化合物を配合することもできる。この（ｆ）酸性基を有さない重合性化合物は従来から歯科材料に用いられている重合性の化合物が使用でき、ビニル化合物であることがより好ましい。このような（ｆ）酸性基を有さない重合性化合物としては、例えば、メチル（メタ）アクリレート、エチル（メタ）アクリレート、イソプロピル（メタ）アクリレート、ｎ−ブチル（メタ）アクリレート、イソブチル（メタ）アクリレート、テトラヒドロフルフリル（メタ）アクリレート、グリシジル（メタ）アクリレート、２−メトキシエチル（メタ）アクリレート、２−エチルヘキシル（メタ）アクリレート、ベンジル（メタ）アクリレート、２，２−ビス［（メタ）アクリロイルオキシフェニル］プロパン、２，２−ビス［４−（メタ）アクリロイルオキシジエトキシフェニル］プロパン、２，２−ビス［４−（メタ）アクリロイルオキシポリエトキシフェニル］プロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、ペンタエリスリトールトリ（メタ）アクリレート、トリメチロールメタントリ（メタ）アクリレート、ペンタエリスリトールテトラ（メタ）アクリレート、２−ヒドロキシエチル（メタ）アクリレート、２−ヒドロキシプロピル（メタ）アクリレート、２−ヒドロキシ−１，３−ジ（メタ）アクリロイルオキシプロパン、１，２−ジヒドロキシ−３−（メタ）アクリロイルオキシプロパン、２，２−ビス［４−｛２−ヒドロキシ−３−（メタ）アクリロイルオキシプロポキシ｝フェニル］プロパン等を、また分子中にウレタン結合を有する酸基を有さない重合性モノマーとして、ジ−２−（メタ）アクリロイルオキシエチル−２，２，４−トリメチルヘキサメチレンジカルバメート等を例示することができる。
【００２２】
本発明に係る歯科用組成物に使用する（ｆ）酸性基を有さない重合性化合物は、歯科用組成物中に１０〜４５重量部であることが好ましい。１０重量部未満では十分な効果が得られ難く、４５重量部を超えると歯質への接着力が低下してしまうので好ましくない。
【００２３】
本発明に係る歯科用組成物には、必要により（ｇ）有機溶剤を配合することができる。（ｇ）有機溶剤としては、特に揮発性が高く親水性であるアセトン，メタノール，エタノール，イソプロピルアルコール，メチルエチルケトン等が好ましい。これらの（ｇ）有機溶剤は単独或いは２種以上を混合して用いてもよい。これらの（ｇ）有機溶剤を配合すると各種重合性モノマーと水とを相溶させることが容易となり、透明性の高い歯科用組成物を得ることができる。また、相溶に至らない配合量であっても乳化状態で供給することができる。この際、乳化状態が不安定な場合は例えば歯科用組成物を収納した容器に必要に応じてアルミナやジルコニア等の球状の塊状物を装填し使用前に容器を適宜振盪して用いることが好ましい。（ｇ）有機溶剤の配合量は歯科用組成物中に１０〜４５重量部であることが好ましい。１０重量部未満では前述の効果が得られ難く、４５重量部を超えると歯質への接着性が低下する傾向がある。
【００２４】
本発明に係る歯科用組成物には、接着性，塗布性，流動性，及び機械的強度の向上などの目的で、必要に応じ（ｈ）酸化アルミニウム粉末以外のフィラーを配合することができる。
【００２５】
（ｈ）酸化アルミニウム粉末以外のフィラーの形態としては、特に制限はなく粒状，平板状，シート状，繊維状，多孔質状などいずれであってもよい。歯科用組成物が塗布される部位には、例えば歯科用コンポジットレジンやレジン強化型の歯科用セメント等のような疎水性の重合性組成物が更に塗布・充填されるため、歯科用コンポジットレジンやレジン強化型の歯科用セメント等との馴染みを良くするため、これらフィラーが無機系の場合にはシラン処理のような表面処理などを施してもよい。
【００２６】
（ｈ）酸化アルミニウム粉末以外のフィラーの材質としては、シリカ、結晶石英、ヒドロキシアパタイト、酸化チタン、酸化イットリウム、ジルコニア、リン酸カルシウム、硫酸バリウム、水酸化アルミニウム、フッ化ナトリウム、或いはカオリン、クレー、雲母、マイカなどの鉱物、セラミックス、ガラス、各種架橋ポリマー、前記無機物及び架橋ポリマーなどを含有した有機無機複合材料等が挙げられる。架橋ポリマーとしては、例えば、前述の単官能性（メタ）アクリル酸エステルと多官能性（メタ）アクリル酸エステルとを懸濁重合法、乳化重合法などにより共重合させた粒状のものを用いることができる。このような架橋ポリマーは、酸性基を有する重合性化合物、フィルム形成剤、有機溶媒などの接着剤組成物成分と混合した際に膨潤するものであってもよく、その膨潤度は通常１００％以下のものが好適に用いられる。
【００２７】
本発明に係る歯科用組成物に配合される（ｈ）酸化アルミニウム粉末以外のフィラーの配合量は、０．１〜１５重量部であることが好ましい。０．１重量部未満であると前述の効果が得られ難く、１５重量部を超えると目的とする塗布性，流動性が得られ難い傾向がある。
【００２８】
本発明の歯科用組成物には必要に応じて微量の紫外線吸収剤，着色剤，重合禁止剤等を添加してもよいのは勿論である。
【００２９】
【実施例】
以下に実施例を挙げて本発明に係る歯科用組成物を説明するが、本発明はこれら実施例に限定されるものではない。
（ａ）〜（ｈ）の各成分について，表１に示す配合により歯科用組成物の実施例１〜２１及び表２に示す配合により比較例１〜１２を得た。更に従来の２成分１作業ステップの歯科用組成物として酸化アルミニウム粉末を含有しない他社既存製品（サンメディカル社製，ＡＱボンド）を比較例１３とした。尚、表中の各略称は以下の通りである。
ＰＭ２        ：ビス（２−メタクリロイルオキシエチル）ハイドロジェンホスフェート
ＰＭ２１      ：ビス［５−（２−メタクリロイルオキシエトキシカルボニル）ペンチル］ハイドロジェンフォスフェート
ＰｈｅｎｙｌＰ：２−メタクリロイルオキシエチルフェニルハイドロジェンホスフェート
ＰＭ２−Ｃ６  ：ビス（６−メタクリロイルオキシヘキシル）ハイドロジェンホスフェート
ＰＭ２−Ｃｌ  ：ビス（１−クロロメチル−２−メタクリロイルオキシエチル）ハイドロジェンホスフェート
ＭＤＰ        ：１０−メタクリロイルオキシデシルジハイドロジェンホスフェート
４−ＭＥＴ    ：４−メタクリロイルオキシエチルトリメリット酸
６−ＭＥＮＴ  ：６−メタクリロイルオキシエチルナフタレン−１，２，６−トリカルボン酸
４−ＡＥＴ    ：４−アクリロイルオキシエチルトリメリット酸
ＭＡＣ−１０  ：１１−メタクリロイルオキシウンデカン−１，１−ジカルボン酸
ＤＡＡＥ      ：４−Ｎ，Ｎ−ジメチルアミノ安息香酸エチル
ＣＥＢＡ      ：１−シクロヘキシル−５−エチルバルビツル酸
酸化アルミニウム粉末：酸化アルミニウムＣ（日本アエロジル社製）
ＣＱ          ：カンファーキノン
ＨＥＭＡ      ：２−ヒドロキシエチルメタクリレート
ＧＤＭＡ      ：２−ヒドロキシ−１，３−ジメタクリロイルオキシプロパン
ＴＥＧＤＭＡ  ：トリエチレングリコールジメタクリレート
ＵＤＭＡ      ：ジ−２−メタクリロイルオキシエチル−２，２，４−トリメチルヘキサメチレンジカルバメート
Ａ５０        ：アエロジル５０（日本アエロジル社製）
Ａ２００      ：アエロジル２００（日本アエロジル社製）
Ｒ９７２      ：アエロジルＲ９７２（日本アエロジル社製）
【００３０】
＜保存安定性試験＞
４５℃に設定されている恒温器に各実施例，各比較例の歯科用組成物を保持し、１週間毎に硬化の有無を下記の評価で確認した。結果を表１及び表２に纏めて示す。
Ａ：４週間以上液の硬化が認められない。
Ｂ：２〜４週間で液の硬化が認められた。
Ｃ：２週間以内で液の硬化が認められた。
【００３１】
＜接着性試験１＞
１．牛の新鮮な前歯表面を注水下で＃６００の耐水研磨紙によってエナメル質及び象牙質面を各５個ずつ露出するように研磨した。
２．研磨した象牙質面又はエナメル質面に直径２．５ｍｍの穴の開いたフッ素樹脂テープを貼って被着面積を規定した。この規定した被着面に実施例１，２，１９，２０，２１以外及び比較例１０〜１２以外の歯科用組成物をエッチング及びプライマー処理を行わずに塗布し、２０秒後にエアーで乾燥した。次に歯科用可視光線照射器（製品名：ジーシーニューライトＶＬＩＩ，ジーシー社製）にて１０秒間光照射した。
３．内径５．０ｍｍの穴の開いた高さ２．０ｍｍのシリコーンゴム型を接着面に当て、中に光重合型コンポジットレジン（製品名：ユニフィルＳ，ジーシー社製）を充填し、前記歯科用可視光線照射器にて４０秒間光照射し内部のレジンを硬化させた。
４．試験体を３７℃水中に１日間浸漬した後、試験体上部に引張り用アクリルロッドを装着し万能試験機（製品名：オートグラフ，島津製作所社製）にてクロスヘッドスピード１．０ｍｍ／ｍｉｎ．にて引張り試験を行った。結果を表１及び表２に纏めて示す。
【００３２】
＜接着性試験２＞
１．接着性試験１と同様に牛の前歯表面を研磨した。
２．研磨した象牙質面又はエナメル質面に直径２．５ｍｍの穴の開いたフッ素樹脂テープを貼って被着面積を規定した。この規定した被着面に表１における実施例１及び２の歯科用組成物を塗布し１０秒保持した後にエアーで乾燥した。
３．被着面に歯科用接着剤（製品名：ユニフィルボンド  ボンディング材，ジーシー社製）を塗布し、前記歯科用可視光線照射器にて１０秒間光照射した。
４．内径５．０ｍｍの穴の開いた高さ２．０ｍｍのシリコーンゴム型を接着面に当て、中に光重合型コンポジットレジン（製品名：ユニフィルＳ，ジーシー社製）を充填し、前記歯科用可視光線照射器にて４０秒間光照射し内部のレジンを硬化させた。
５．試験体を３７℃水中に１日間浸漬した後、試験体上部に引張り用アクリルロッドを装着し万能試験機（製品名：オートグラフ，島津製作所社製）にてクロスヘッドスピード１．０ｍｍ／ｍｉｎ．にて引張り試験を行った。結果を表１に纏めて示す。
【００３３】
＜接着性試験３＞
１．接着性試験１と同様に牛の前歯表面を研磨した。
２．研磨した象牙質面又はエナメル質面に直径３ｍｍの穴の開いたフッ素樹脂テープを貼って被着面積を規定した。この規定した被着面に表１及び表２における実施例１９〜２１及び比較例１０〜１２の歯科用組成物を塗布し１０秒保持した後にエアーで乾燥した。
３．内径４．０ｍｍの穴の開いた高さ２．０ｍｍのシリコーンゴム型を接着面に当て、中にレジン強化型グラスアイオノマーセメント（製品名：フジＩＩＬＣ，ジーシー社製）を充填し、前記歯科用可視光線照射器にて４０秒間光照射し内部のセメントを硬化させた。
４．試験体を３７℃水中に１日間浸漬した後、試験体上部に引張り用アクリルロッドを装着し万能試験機（製品名：オートグラフ，島津製作所製）にてクロスヘッドスピード１．０ｍｍ／ｍｉｎ．にて引張り試験を行った。結果を表１及び表２に纏めて示す。
【００３４】
【表１】
2004352698.tif 000002
【００３５】
【表２】
2004352698.tif 000003
【００３６】
実施例及び比較例から明らかなように、実施例の歯科用組成物は従来の製品である比較例１３と同等の接着性でありながら保存時に経時的に硬化することのない歯科用組成物であることが確認できた。
【００３７】
【発明の効果】
以上に詳述したように本発明に係る歯科用組成物は、酸性基を有する重合性化合物と３級アミン等の還元剤とが水の存在下で共存する操作性の高い１成分１作業ステップの歯科用組成物であって、従来と同様の接着性を持ちながら保存時に経時的に硬化することがなく、歯科医療分野に貢献する価値の非常に大きなものである。